(57)【要約】【課題】例えば医療用容器などとして好適に用いることができる、電子線あるいはガンマ線照射による変色が少ない、かつ／または、電子線あるいはガンマ線照射によるラジカルの発生が少ない環状オレフィン系樹脂組成物を提供する。【解決手段】環状オレフィン系樹脂［Ａ］と、ヒンダードアミン系化合物［Ｂ］およびリン系化合物［Ｃ］からなる群より選ばれる一種以上の化合物とを含み、組成物中の環状オレフィン系樹脂［Ａ］の含有量を１００質量部としたとき、ヒンダードアミン系化合物［Ｂ］およびリン系化合物［Ｃ］の合計含有量が０．０５〜１．５０質量部であり、組成物中の環状オレフィン系樹脂［Ａ］の含有量を１００質量部としたとき、フェノール系化合物［Ｄ］の含有量が０．５０質量部未満である、ガンマ線または電子線照射用の環状オレフィン系樹脂組成物。【選択図】なし【特許請求の範囲】
【請求項１】
ガンマ線または電子線照射用の環状オレフィン系樹脂組成物であって、
環状オレフィン系樹脂［Ａ］と、ヒンダードアミン系化合物［Ｂ］およびリン系化合物［Ｃ］からなる群より選ばれる一種以上の化合物とを含み、
組成物中の前記環状オレフィン系樹脂［Ａ］の含有量を１００質量部としたとき、前記ヒンダードアミン系化合物［Ｂ］およびリン系化合物［Ｃ］の合計含有量が０．０５〜１．５０質量部であり、
組成物中の前記環状オレフィン系樹脂［Ａ］の含有量を１００質量部としたとき、フェノール系化合物［Ｄ］の含有量が０．５０質量部未満である、環状オレフィン系樹脂組成物。
【請求項２】
請求項１に記載の環状オレフィン系樹脂組成物であって、
前記環状オレフィン系樹脂［Ａ］が、下記［Ａ−１］、［Ａ−２］、［Ａ−３］および［Ａ−４］からなる群より選択される少なくともいずれかを含む、環状オレフィン系樹脂組成物。
［Ａ−１］：炭素原子数が２〜２０のα−オレフィンと、下記一般式（Ｉ）または（ＩＩ）で表される環状オレフィンとを共重合させて得られるα−オレフィン・環状オレフィンランダム共重合体
【化１】
2019157080.tif 000026
一般式（Ｉ）中、
ｎは０または１であり、
ｍは０または１以上の整数であり、
ｑは０または１であり、
Ｒ１〜Ｒ１８ならびにＲａおよびＲｂは、それぞれ独立に、水素原子、ハロゲン原子または炭化水素基であり、Ｒ１５〜Ｒ１８は互いに結合して単環または多環を形成していてもよく、かつ該単環または多環は二重結合を有していてもよく、またＲ１５とＲ１６とで、またはＲ１７とＲ１８とでアルキリデン基を形成していてもよい。
【化２】
2019157080.tif 000027
一般式（ＩＩ）中、
ｐおよびｑは、それぞれ独立に、０または１以上の整数であり、
ｍおよびｎは、それぞれ独立に、０、１または２であり、
Ｒ１〜Ｒ１９は、それぞれ独立に、水素原子、ハロゲン原子、炭化水素基またはアルコキシ基であり、Ｒ９およびＲ１０が結合している炭素原子と、Ｒ１３またはＲ１１が結合している炭素原子とは直接あるいは炭素数１〜３のアルキレン基を介して結合していてもよく、またｎ＝ｍ＝０のとき、Ｒ１５とＲ１２またはＲ１５とＲ１９とは互いに結合して単環または多環の芳香族環を形成していてもよい。
［Ａ−２］：前記一般式（Ｉ）または（ＩＩ）で表される環状オレフィンの開環重合体または共重合体
［Ａ−３］：前記［Ａ−２］の開環重合体または共重合体の水素化物
［Ａ−４］：前記［Ａ−１］、［Ａ−２］または［Ａ−３］のグラフト変性物
【請求項３】
請求項１または２に記載の環状オレフィン系樹脂組成物であって、
組成物中の前記環状オレフィン系樹脂［Ａ］の含有量を１００質量部としたとき、前記リン系化合物［Ｃ］の量が０．０５質量部未満である、環状オレフィン系樹脂組成物。
【請求項４】
請求項１〜３のいずれか１項に記載の環状オレフィン系樹脂組成物から形成された成形体。
【請求項５】
請求項４に記載の成形体であって、
医療用容器である、成形体。
【請求項６】
請求項４または５に記載の成形体であって、
シリンジまたは薬液保存容器である、成形体。
【請求項７】
請求項４〜６のいずれか１項に記載の成形体の、ガンマ線または電子線照射物。
【発明の詳細な説明】
【技術分野】
【０００１】
本発明は、ガンマ線または電子線照射用の環状オレフィン系樹脂組成物、成形体および当該成形体のガンマ線または電子線照射物に関する。より具体的には、ガンマ線または電子線照射用の環状オレフィン系樹脂組成物、その組成物から形成された成形体、その成形体にガンマ線または電子線を照射した照射物に関する。
【背景技術】
【０００２】
環状オレフィン系樹脂は、透明性や、耐薬品性等の性能バランスが優れている。よって、例えば、医療用容器等の成形体を形成する材料として用いられることが検討されている。このような環状オレフィン系樹脂を含む樹脂組成物に関する技術としては、例えば、特許文献１や特許文献２に記載のものが挙げられる。
【０００３】
特許文献１には、特定の環状オレフィン系樹脂を２種含む環状オレフィン系樹脂組成物が記載されている。そして、その組成物により、スリップ性が改良され、透明性、表面光沢に優れ、さらに衛生面に優れた成形体を得ることが記載されている。
【０００４】
特許文献２には、環状オレフィン系樹脂６０〜９０重量部と、数平均分子量が７５，０００〜５００，０００である芳香族ビニル・共役ジエンブロック共重合体および／またはその水素添加物１０〜４０重量部とからなる環状オレフィン系樹脂組成物が記載されている。そして、その組成物により、衝撃強度に優れるとともに防湿性にも優れた成形体を得ることが記載されている。
【先行技術文献】
【特許文献】
【０００５】
【特許文献１】特開２００１−２６６９３号公報
【特許文献２】特開平８−２７７３５３号公報
【発明の概要】
【発明が解決しようとする課題】
【０００６】
シリンジや薬液保存容器等の医療用容器は、通常、滅菌のうえで内容物が充填される。この滅菌の際、容器に対して電子線あるいはガンマ線が照射される場合がある。
本発明者らの検討によれば、従来の環状オレフィン系樹脂の成形体においては、電子線あるいはガンマ線照射によって変色が発生しうる場合があることが明らかになった。
また、本発明者らの別の検討によれば、電子線あるいはガンマ線照射によってラジカルが発生する場合がある。これにより、内容物の充填後に内容物が変質するリスクがあることが懸念される。
【０００７】
本発明はこのような事情に鑑みてなされたものである。つまり、本発明は、電子線あるいはガンマ線照射による変色の少ない成形体を実現できる環状オレフィン系樹脂組成物を提供するものである。また、本発明は、電子線あるいはガンマ線照射によるラジカルの発生が少ない環状オレフィン系樹脂組成物を提供するものである。
【課題を解決するための手段】
【０００８】
本発明者らは、上記課題を解決すべく、鋭意検討した。その結果、特定量のヒンダードアミン系化合物および／またはリン系化合物を含む環状オレフィン系樹脂組成物を用いることや、樹脂組成物中のフェノール系化合物の量を抑えること等により、上記課題を解決しうることを見出した。そして、以下に示される本発明を完成させた。
【０００９】
本発明は、以下のとおりである。
１．
ガンマ線または電子線照射用の環状オレフィン系樹脂組成物であって、
環状オレフィン系樹脂［Ａ］と、ヒンダードアミン系化合物［Ｂ］およびリン系化合物［Ｃ］からなる群より選ばれる一種以上の化合物とを含み、
組成物中の前記環状オレフィン系樹脂［Ａ］の含有量を１００質量部としたとき、前記ヒンダードアミン系化合物［Ｂ］およびリン系化合物［Ｃ］の合計含有量が０．０５〜１．５０質量部であり、
組成物中の前記環状オレフィン系樹脂［Ａ］の含有量を１００質量部としたとき、フェノール系化合物［Ｄ］の含有量が０．５０質量部未満である、環状オレフィン系樹脂組成物。
２．
１．に記載の環状オレフィン系樹脂組成物であって、
前記環状オレフィン系樹脂［Ａ］が、下記［Ａ−１］、［Ａ−２］、［Ａ−３］および［Ａ−４］からなる群より選択される少なくともいずれかを含む、環状オレフィン系樹脂組成物。
［Ａ−１］：炭素原子数が２〜２０のα−オレフィンと、下記一般式（Ｉ）または（ＩＩ）で表される環状オレフィンとを共重合させて得られるα−オレフィン・環状オレフィンランダム共重合体
【化１】
2019157080.tif 000002
一般式（Ｉ）中、
ｎは０または１であり、
ｍは０または１以上の整数であり、
ｑは０または１であり、
Ｒ１〜Ｒ１８ならびにＲａおよびＲｂは、それぞれ独立に、水素原子、ハロゲン原子または炭化水素基であり、Ｒ１５〜Ｒ１８は互いに結合して単環または多環を形成していてもよく、かつ該単環または多環は二重結合を有していてもよく、またＲ１５とＲ１６とで、またはＲ１７とＲ１８とでアルキリデン基を形成していてもよい。
【化２】
2019157080.tif 000003
一般式（ＩＩ）中、
ｐおよびｑは、それぞれ独立に、０または１以上の整数であり、
ｍおよびｎは、それぞれ独立に、０、１または２であり、
Ｒ１〜Ｒ１９は、それぞれ独立に、水素原子、ハロゲン原子、炭化水素基またはアルコキシ基であり、Ｒ９およびＲ１０が結合している炭素原子と、Ｒ１３またはＲ１１が結合している炭素原子とは直接あるいは炭素数１〜３のアルキレン基を介して結合していてもよく、またｎ＝ｍ＝０のとき、Ｒ１５とＲ１２またはＲ１５とＲ１９とは互いに結合して単環または多環の芳香族環を形成していてもよい。
［Ａ−２］：前記一般式（Ｉ）または（ＩＩ）で表される環状オレフィンの開環重合体または共重合体
［Ａ−３］：前記［Ａ−２］の開環重合体または共重合体の水素化物
［Ａ−４］：前記［Ａ−１］、［Ａ−２］または［Ａ−３］のグラフト変性物
３．
１．または２．に記載の環状オレフィン系樹脂組成物であって、
組成物中の前記環状オレフィン系樹脂［Ａ］の含有量を１００質量部としたとき、前記リン系化合物［Ｃ］の量が０．０５質量部未満である、環状オレフィン系樹脂組成物。
４．
１．〜３．のいずれか１つに記載の環状オレフィン系樹脂組成物から形成された成形体。
５．
４．に記載の成形体であって、
医療用容器である、成形体。
６．
４．または５．に記載の成形体であって、
シリンジまたは薬液保存容器である、成形体。
７．
４．〜６．のいずれか１つに記載の成形体の、ガンマ線または電子線照射物。
【発明の効果】
【００１０】
本発明によれば、電子線あるいはガンマ線照射による変色の少ない成形体を実現できる環状オレフィン系樹脂組成物を提供することができる。また、本発明によれば、電子線あるいはガンマ線照射によるラジカルの発生が少ない環状オレフィン系樹脂組成物を提供することができる。
【発明を実施するための形態】
【００１１】
以下、本発明の実施形態について、詳細に説明する。
本明細書中、数値範囲の説明における「ａ〜ｂ」との表記は、特に断らない限り、ａ以上ｂ以下のことを表す。例えば、「１〜５質量部」とは「１質量部以上５質量部以下」の意である。
本明細書における基（原子団）の表記において、置換か無置換かを記していない表記は、置換基を有しないものと置換基を有するものの両方を包含するものである。例えば「アルキル基」とは、置換基を有しないアルキル基（無置換アルキル基）のみならず、置換基を有するアルキル基（置換アルキル基）をも包含するものである。
本明細書における「（メタ）アクリル」との表記は、アクリルとメタクリルの両方を包含する概念を表す。「（メタ）アクリレート」等の類似の表記についても同様である。
【００１２】
＜環状オレフィン系樹脂組成物＞
本実施形態の環状オレフィン系樹脂組成物は、ガンマ線または電子線照射用であり、
環状オレフィン系樹脂［Ａ］と、ヒンダードアミン系化合物［Ｂ］およびリン系化合物［Ｃ］からなる群より選ばれる一種以上の化合物とを含み、
組成物中の環状オレフィン系樹脂［Ａ］の含有量を１００質量部としたとき、ヒンダードアミン系化合物［Ｂ］およびリン系化合物［Ｃ］の合計含有量が０．０５〜１．５０質量部であり、
組成物中の環状オレフィン系樹脂［Ａ］の含有量を１００質量部としたとき、フェノール系化合物［Ｄ］の含有量が０．５０質量部未満である。
【００１３】
なお、本実施形態の環状オレフィン系樹脂組成物中のある成分が、ヒンダードアミン系化合物［Ｂ］とフェノール系化合物［Ｄ］の両方に該当する場合（例えば、ある成分が、ヒンダードアミン構造とフェノール構造の両方を有する化合物である場合）、その成分はヒンダードアミン系化合物［Ｂ］とみなされ、フェノール系化合物［Ｄ］とはみなされない。
同様に、本実施形態の環状オレフィン系樹脂組成物中のある成分が、リン系化合物［Ｃ］とフェノール系化合物［Ｄ］の両方に該当する場合、その成分はリン系化合物［Ｃ］とみなされ、フェノール系化合物［Ｄ］とはみなされない。
【００１４】
上記の組成物により、電子線あるいはガンマ線照射による変色を少なくできたり、電子線あるいはガンマ線照射によるラジカルの発生を少なくできたりする理由は、本発明者らによる検討経緯等に基づけば、以下のように説明される。
なお、以下説明は、推定を含む。また、本発明は以下説明により限定的に解釈されるものではない。
【００１５】
本発明者らは、従来の環状オレフィン系樹脂の成形体に、電子線あるいはガンマ線照射を照射したときに変色してしまう原因を様々な観点から検討した。検討の結果、電子線あるいはガンマ線照射を照射した際、成型体中に含まれるフェノール系化合物から、比較的多量のラジカルが発生するらしいことを知見した。このラジカルによりフェノール系安定剤自身が分解あるいは構造変化を起こし、特性吸収を有するキノン骨格を形成することで、成型体が変色してしまうものと推定される。
【００１６】
上記知見に基づき、本発明者らは、環状オレフィン系樹脂組成物を得るに際し、フェノール系化合物を用いない、または、用いるとしてもその量を、組成物中の環状オレフィン系樹脂［Ａ］１００質量部に対して０．５０質量部未満とすることで、ラジカルの発生量を低減することとした。
それに加え、樹脂組成物の安定剤（光安定剤、酸化防止剤など）として知られている、ヒンダードアミン系化合物および／またはリン系化合物を適量用いることで、ラジカルが発生したとしてもそれを十分トラップしうるようにした。
以上により、電子線あるいはガンマ線照射による変色を少なくし、また、電子線あるいはガンマ線照射によるラジカルの発生を少なくできたものと推定される。
【００１７】
組成物中の成分、組成物の性状、物性などについて説明する。
【００１８】
・環状オレフィン系樹脂［Ａ］
環状オレフィン系樹脂［Ａ］（以下、単に、樹脂［Ａ］、または、［Ａ］とも記載する）は、環状オレフィンを原料モノマーとして得られた樹脂であれば、特に限定無く用いることができる。
環状オレフィン系樹脂［Ａ］は、好ましくは、下記［Ａ−１］、［Ａ−２］、［Ａ−３］および［Ａ−４］からなる群から選択される少なくともいずれかである。
【００１９】
［Ａ−１］：炭素原子数が２〜２０のα−オレフィンと、下記一般式（Ｉ）または（ＩＩ）で表される環状オレフィンとを共重合させて得られるα−オレフィン・環状オレフィンランダム共重合体（炭素原子数が２〜２０のα−オレフィンと、下記一般式（Ｉ）または（ＩＩ）で表される環状オレフィンとのランダム共重合体）
【００２０】
【化３】
2019157080.tif 000004
【００２１】
一般式（Ｉ）中、
ｎは０または１であり、
ｍは０または１以上の整数であり、
ｑは０または１であり、
Ｒ１〜Ｒ１８ならびにＲａおよびＲｂは、それぞれ独立に水素原子、ハロゲン原子または炭化水素基であり、Ｒ１５〜Ｒ１８は互いに結合して単環または多環を形成していてもよく、かつ該単環または多環は二重結合を有していてもよく、またＲ１５とＲ１６とで、またはＲ１７とＲ１８とでアルキリデン基を形成していてもよい。
【００２２】
【化４】
2019157080.tif 000005
【００２３】
一般式（ＩＩ）中、
ｐおよびｑは０または１以上の整数であり、
ｍおよびｎは０、１または２であり、
Ｒ１〜Ｒ１９はそれぞれ独立に水素原子、ハロゲン原子、炭化水素基またはアルコキシ基であり、Ｒ９およびＲ１０が結合している炭素原子と、Ｒ１３またはＲ１１が結合している炭素原子とは直接あるいは炭素数１〜３のアルキレン基を介して結合していてもよく、またｎ＝ｍ＝０のとき、Ｒ１５とＲ１２またはＲ１５とＲ１９とは互いに結合して単環または多環の芳香族環を形成していてもよい。
【００２４】
［Ａ−２］：一般式（Ｉ）または（ＩＩ）で表される環状オレフィンの開環重合体または共重合体
【００２５】
［Ａ−３］：上記［Ａ−２］の開環重合体または共重合体の水素化物
【００２６】
［Ａ−４］：上記［Ａ−１］、［Ａ−２］または［Ａ−３］のグラフト変性物
【００２７】
環状オレフィン系樹脂［Ａ］の、ＤＳＣ（示差走査熱量計）で測定したガラス転移温度（Ｔｇ）は、好ましくは７０℃以上、より好ましくは７０〜２５０℃、さらに好ましくは８０〜１８０℃である。
【００２８】
環状オレフィン系樹脂［Ａ］は、好ましくは非晶性または低結晶性である。具体的には、Ｘ線回折法によって測定される結晶化度が、例えば２０％以下であり、好ましくは１０％以下、さらに好ましくは２％以下である。
【００２９】
環状オレフィン系樹脂［Ａ］の、１３５℃のデカリン中で測定される極限粘度［η］は、例えば０．０１〜２０ｄｌ／ｇ、好ましくは０．０３〜１０ｄｌ／ｇ、さらに好ましくは０．０５〜５ｄｌ／ｇである。
環状オレフィン系樹脂［Ａ］の、ＡＳＴＭ  Ｄ１２３８に準じ、２６０℃、荷重２．１６ｋｇで測定した溶融流れ指数（ＭＦＲ）が、例えば０．２〜２００ｇ／１０分で、好ましくは１〜１００ｇ／１０分、さらに好ましく５〜５０ｇ／１０分である。
【００３０】
環状オレフィン系樹脂［Ａ］の軟化点は、例えば３０℃以上、好ましくは７０℃以上、さらに好ましくは８０〜２６０℃である。なお、軟化点は、サーマルメカニカルアナライザーで（ＴＭＡ）で求めることができる。
【００３１】
ここで、環状オレフィン系樹脂［Ａ］を形成する（環状オレフィン系樹脂［Ａ］の原料モノマーである）、一般式（Ｉ）または（ＩＩ）で表される環状オレフィンについて説明する。
【００３２】
一般式（Ｉ）中、ｎは０または１であり、ｍは０または１以上の整数であり、ｑは０または１である。なお、ｑが１の場合には、ＲａおよびＲｂは、それぞれ独立に、下記に示す原子または炭化水素基であり、ｑが０の場合には、それぞれの結合手が結合して５員環を形成する。
【００３３】
Ｒ１〜Ｒ１８ならびにＲａおよびＲｂは、それぞれ独立に水素原子、ハロゲン原子または炭化水素基である。
ここでのハロゲン原子としては、フッ素原子、塩素原子、臭素原子またはヨウ素原子が挙げられる。
また、ここでの炭化水素基としては、例えば、炭素原子数１〜２０のアルキル基、炭素原子数３〜１５のシクロアルキル基、芳香族炭化水素基等が挙げられる。より具体的には、アルキル基としてはメチル基、エチル基、プロピル基、イソプロピル基、アミル基、ヘキシル基、オクチル基、デシル基、ドデシル基およびオクタデシル基が挙げられる。シクロアルキル基としては、シクロペンチル基、シクロヘキシル基等が挙げられる。芳香族炭化水素基としては、フェニル基、ナフチル基等が挙げられる。これらの炭化水素基は、ハロゲン原子などで置換されていてもよい。
さらに、一般式（Ｉ）において、Ｒ１５〜Ｒ１８がそれぞれ結合して（互いに共同して）単環または多環を形成していてもよく、しかも、このようにして形成された単環または多環は二重結合を有していてもよい。
【００３４】
一般式（ＩＩ）中、ｐおよびｑは０または１以上の整数であり、ｍおよびｎは０、１または２である。また、Ｒ１〜Ｒ１９は、それぞれ独立に、水素原子、ハロゲン原子、炭化水素基またはアルコキシ基である。
ここでのハロゲン原子の具体例については、一般式（Ｉ）におけるハロゲン原子と同様である。
また、ここでの炭化水素基としては、脂肪族炭化水素基、脂環式炭化水素基、芳香族炭化水素等を挙げることができる。より具体的には、炭素原子数１〜２０のアルキル基、炭素原子数１〜２０のハロゲン化アルキル基、炭素原子数３〜１５のシクロアルキル基、芳香族炭化水素基等が挙げられる。さらに具体的には、アルキル基としては、メチル基、エチル基、プロピル基、イソプロピル基、アミル基、ヘキシル基、オクチル基、デシル基、ドデシル基、オクタデシル基等が挙げられる。シクロアルキル基としては、シクロペンチル基、シクロヘキシル基が挙げられる。芳香族炭化水素基としては、アリール基およびアラルキル基、例えば、フェニル基、トリル基、ナフチル基、ベンジル基、フェニルエチル基等が挙げられる。
【００３５】
また、ここでのアルコキシ基としては、メトキシ基、エトキシ基、プロポキシ基等を挙げることができる。これらの炭化水素基およびアルコキシ基は、その結合する水素がフッ素原子、塩素原子、臭素原子、ヨウ素原子などで置換されていてもよい。
【００３６】
ここで、Ｒ９およびＲ１０が結合している炭素原子と、Ｒ１３が結合している炭素原子またはＲ１１が結合している炭素原子とは、直接あるいは炭素原子数１〜３のアルキレン基を介して結合していてもよい。すなわち、上記二個の炭素原子がアルキレン基を介して結合している場合には、Ｒ９およびＲ１３で表される基が、またはＲ１０およびＲ１１で表される基が、互いに共同して、メチレン基（−ＣＨ２−）、エチレン基（−ＣＨ２ＣＨ２−）またはプロピレン基（−ＣＨ２ＣＨ２ＣＨ２−）のうちのいずれかのアルキレン基を形成している。
【００３７】
さらに、ｎ＝ｍ＝０のとき、Ｒ１５とＲ１２またはＲ１５とＲ１９とは互いに結合して単環または多環の芳香族環を形成していてもよい。この場合の単環または多環の芳香族環として、例えば、下記のようなＲ１５とＲ１２がさらに芳香族環を形成している基が挙げられる。
【００３８】
【化５】
2019157080.tif 000006
【００３９】
ここでｑは、一般式（ＩＩ）におけるｑと同じ意味である。
【００４０】
一般式（Ｉ）または（ＩＩ）で示される環状オレフィンを、より具体的に次に例示する。一例として、以下に示されるビシクロ［２．２．１］−２−ヘプテン（２−ノルボルネンとも表記される）およびこの化合物に炭化水素基が置換している誘導体が挙げられる。
以下において、１〜７の数字は炭素の位置番号を示す。
【００４１】
【化６】
2019157080.tif 000007
【００４２】
上記の２−ノルボルネンに置換してもよい炭化水素基としては、５−メチル、５，６−ジメチル、１−メチル、５−エチル、５−ｎ−ブチル、５−イソブチル、７−メチル、５−フェニル、５−メチル−５−フェニル、５−ベンジル、５−トリル、５−（エチルフェニル）、５−（イソプロピルフェニル）、５−（ビフェニル）、５−（β−ナフチル）、５−（α−ナフチル）、５−（アントラセニル）、５，６−ジフェニル等を例示することができる。
【００４３】
さらに他の誘導体として、シクロペンタジエン−アセナフチレン付加物、１，４−メタノ−１，４，４ａ，９ａ−テトラヒドロフルオレン、１，４−メタノ−１，４，４ａ，５，１０，１０ａ−ヘキサヒドロアントラセン等のビシクロ［２．２．１］−２−ヘプテン誘導体を例示することができる。
【００４４】
この他、トリシクロ［４．３．０．１２，５］−３−デセン、２−メチルトリシクロ［４．３．０．１２，５］−３−デセン、５−メチルトリシクロ［４．３．０．１２，５］−３−デセン等のトリシクロ［４．３．０．１２，５］−３−デセン誘導体、トリシクロ［４．４．０．１２，５］−３−ウンデセン、１０−メチルトリシクロ［４．４．０．１２，５］−３−ウンデセン等のトリシクロ［４．４．０．１２，５］−３−ウンデセン誘導体、以下に示されるテトラシクロ［４．４．０．１２，５．１７，１０］−３−ドデセン（テトラシクロドデセンとも表記される）およびこれに炭化水素基が置換した誘導体が挙げられる。
以下において、１〜１２の数字は炭素の位置番号を示す。
【００４５】
【化７】
2019157080.tif 000008
【００４６】
テトラシクロドデセンに置換してもよい炭化水素基としては、８−メチル、８−エチル、８−プロピル、８−ブチル、８−イソブチル、８−ヘキシル、８−シクロヘキシル、８−ステアリル、５，１０−ジメチル、２，１０−ジメチル、８，９−ジメチル、８−エチル−９−メチル、１１，１２−ジメチル、２，７，９−トリメチル、２，７−ジメチル−９−エチル、９−イソブチル−２，７−ジメチル、９，１１，１２−トリメチル、９−エチル−１１，１２−ジメチル、９−イソブチル−１１，１２−ジメチル、５，８，９，１０−テトラメチル、８−エチリデン、８−エチリデン−９−メチル、８−エチリデン−９−エチル、８−エチリデン−９−イソプロピル、８−エチリデン−９−ブチル、８−ｎ−プロピリデン、８−ｎ−プロピリデン−９−メチル、８−ｎ−プロピリデン−９−エチル、８−ｎ−プロピリデン−９−イソプロピル、８−ｎ−プロピリデン−９−ブチル、８−イソプロピリデン、８−イソプロピリデン−９−メチル、８−イソプロピリデン−９−エチル、８−イソプロピリデン−９−イソプロピル、８−イソプロピリデン−９−ブチル、８−クロロ、８−ブロモ、８−フルオロ、８，９−ジクロロ、８−フェニル、８−メチル−８−フェニル、８−ベンジル、８−トリル、８−（エチルフェニル）、８−（イソプロピルフェニル）、８，９−ジフェニル、８−（ビフェニル）、８−（β−ナフチル）、８−（α−ナフチル）、８−（アントラセニル）、５，６−ジフェニル等を例示することができる。
【００４７】
さらには、（シクロペンタジエン−アセナフチレン付加物）とシクロペンタジエンとの付加物等のテトラシクロ［４．４．０．１２，５．１７，１０］−３−ドデセン誘導体、ペンタシクロ［６．５．１．１３，６．０２，７．０９，１３］−４−ペンタデセンおよびその誘導体、ペンタシクロ［７．４．０．１２，５．１９，１２．０８，１３］−３−ペンタデセンおよびその誘導体、ペンタシクロ［８．４．０．１２，５．１９，１２．０８，１３］−３−ヘキサデセンおよびその誘導体、ペンタシクロ［６．６．１．１３，６．０２，７．０９，１４］−４−ヘキサデセンおよびその誘導体、ヘキサシクロ［６．６．１．１３，６．１１０，１３．０２，７．０９，１４］−４−ヘプタデセンおよびその誘導体、ヘプタシクロ［８．７．０．１２，９．１４，７．１１１，１７．０３，８．０１２，１６］−５−エイコセンおよびその誘導体、ヘプタシクロ［８．７．０．１３，６．１１０，１７．１１２，１５．０２，７．０１１，１６］−４−エイコセンおよびその誘導体、ヘプタシクロ［８．８．０．１２，９．１４，７．１１１，１８．０３，８．０１２，１７］−５−ヘンエイコセンおよびその誘導体、オクタシクロ［８．８．０．１２，９．１４，７．１１１，１８．１１３，１６．０３，８．０１２，１７］−５−ドコセンおよびその誘導体、ノナシクロ［１０．９．１．１４，７．１１３，２０．１１５，１８．０２，１０．０３，８．０１２，２１．０１４，１９］−５−ペンタコセンおよびその誘導体等が挙げられる。
【００４８】
一般式（Ｉ）または（ＩＩ）に該当する化合物の具体例は、上記した通りであるが、より具体的なこれらの化合物の構造については、特開平７−１４５２１３号公報の段落番号［００３２］〜［００５４］に示されている。本実施形態においても、この明細書に例示されるものを環状オレフィンとして使用することができる。
【００４９】
一般式（Ｉ）または（ＩＩ）で表される環状オレフィンの製造方法としては、例えば、シクロペンタジエンと対応する構造を有するオレフィン類とのディールス・アルダー反応を挙げることができる。
【００５０】
環状オレフィンは、単独であるいは２種以上組み合わせて用いることができる。例えば、環状オレフィン系樹脂［Ａ］を重合して得る際、一般式（Ｉ）または（ＩＩ）で表される環状オレフィンを２種以上用いてもよい。
環状オレフィン系樹脂［Ａ］は、一般式（Ｉ）または（ＩＩ）で表される環状オレフィンを用いて、例えば、特開昭６０−１６８７０８号、同６１−１２０８１６号、同６１−１１５９１２号、同６１−１１５９１６号、同６１−２７１３０８号、同６１−２７２２１６号、同６２−２５２４０６号および同６２−２５２４０７号等の公報に記載された方法に従い、適宜条件を選択することにより製造することができる。
【００５１】
環状オレフィン系樹脂［Ａ］の具体的態様として好ましく挙げられる、前述の［Ａ−１］、［Ａ−２］、［Ａ−３］および［Ａ−４］の環状オレフィン系樹脂について説明する。
【００５２】
［Ａ−１］は、α−オレフィンから誘導される構成単位を、例えば５〜９５モル％、好ましくは２０〜９０モル％、より好ましくは４０〜８０モル％の量で含む。また、環状オレフィンから誘導される構成単位を、例えば５〜９５モル％、好ましくは１０〜８０モル％、より好ましくは２０〜６０モル％の量で含む。なお、α−オレフィンおよび環状オレフィンの組成比は、１３Ｃ−ＮＭＲで測定することができる。
【００５３】
ここで、［Ａ−１］を構成する（［Ａ−１］の原料モノマーである）炭素原子数が２〜２０のα−オレフィンについて説明する。
α−オレフィンについては、直鎖状でも分岐状でもよい。具体的には、エチレン、プロピレン、１−ブテン、１−ペンテン、１−ヘキセン、１−オクテン、１−デセン、１−ドデセン、１−テトラデセン、１−ヘキサデセン、１−オクタデセン、１−エイコセン等の炭素原子数が２〜２０の直鎖状α−オレフィン；３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、等の炭素原子数が４〜２０の分岐状α−オレフィン等が挙げられる。
これらの中では、炭素原子数が２〜４の直鎖状α−オレフィンが好ましく、エチレンが特に好ましい。このような直鎖状または分岐状のα−オレフィンは、１種単独でまたは２種以上を組み合わせて用いることができる。
【００５４】
［Ａ−１］では、通常、炭素原子数が２〜２０のα−オレフィンから誘導される構成単位と環状オレフィンから誘導される構成単位とが、ランダムに配列して結合し、実質的に線状構造を有している。この共重合体が実質的に線状であって、実質的にゲル状架橋構造を有していないことは、この共重合体が有機溶媒に溶解した際に、その溶液に不溶分が含まれていないことにより確認することができる。例えば、極限粘度［η］を測定する際に、この共重合体が１３５℃のデカリンに完全に溶解することにより確認することができる。
【００５５】
［Ａ−１］において、一般式（Ｉ）または（ＩＩ）で表される環状オレフィンの少なくとも一部は、以下の一般式（ＩＶ）または（Ｖ）で示される構造単位を構成していると考えられる。
なお、一般式（ＩＶ）において、ｎ、ｍ、ｑ、Ｒ１〜Ｒ１８ならびにＲａおよびＲｂは、一般式（Ｉ）におけるｎ、ｍ、ｑ、Ｒ１〜Ｒ１８ならびにＲａおよびＲｂと同義である。また、一般式（Ｖ）において、ｎ、ｍ、ｐ、ｑおよびＲ１〜Ｒ１９は、一般式（ＩＩ）におけるｎ、ｍ、ｐ、ｑおよびＲ１〜Ｒ１９と同義である。
【００５６】
【化８】
2019157080.tif 000009
【００５７】
【化９】
2019157080.tif 000010
【００５８】
［Ａ−１］は、本発明の目的（効果）を過度に損なわない範囲で、必要に応じて、共重合可能な他のモノマーから誘導される構成単位を含んでもよい（もちろん、含まなくてもよい）。
ここでの「他のモノマー」としては、上記のような炭素原子数が２〜２０のα−オレフィンまたは環状オレフィン以外のオレフィンを挙げることができる。具体的には、シクロブテン、シクロペンテン、シクロヘキセン、３，４−ジメチルシクロペンテン、３−メチルシクロヘキセン、２−（２−メチルブチル）−１−シクロヘキセンおよびシクロオクテン、３ａ，５，６，７ａ−テトラヒドロ−４，７−メタノ−１Ｈ−インデン等のシクロオレフィン、１，４−ヘキサジエン、４−メチル−１，４−ヘキサジエン、５−メチル−１，４−ヘキサジエン、１，７−オクタジエン、ジシクロペンタジエンおよび５−ビニル−２−ノルボルネン等の非共役ジエン類を挙げることができる。
【００５９】
上記の他のモノマーについては、単独であるいは組み合わせて用いてもよい。
［Ａ−１］が、他のモノマーから誘導される構成単位を含む場合、その含有量は、［Ａ−１］の全構造単位に対して、例えば０．１〜２０モル％、好ましくは０．１〜１０モル％である。
【００６０】
［Ａ−１］は、炭素原子数が２〜２０のα−オレフィンと、一般式（Ｉ）または（ＩＩ）で表される環状オレフィンとを用いて、前述の特許文献に記載された製造方法により製造することができる。例えば、炭化水素溶媒中で、触媒として炭化水素溶媒に可溶性のバナジウム化合物および有機アルミニウム化合物から形成される触媒を用いて［Ａ−１］を製造することが好ましい。
【００６１】
また、重合反応では、周期律表第４族メタロセン系触媒を用いることもできる。ここで、第４族メタロセン系触媒とは、例えば、シクロペンタジエニル骨格を有する配位子を含む遷移金属化合物と、有機アルミニウムオキシ化合物と、必要により配合される有機アルミニウム化合物とからなる触媒である。第４族の遷移金属としては、ジルコニウム、チタンまたはハフニウムであり、これらの遷移金属が少なくとも１個のシクロペンタジエニル骨格を含む配位子を有している。シクロペンタジエニル骨格を含む配位子の例としては、アルキル基が置換していてもよいシクロペンタジエニル基またはインデニル基、テトラヒドロインデニル基、フロオレニル基を挙げることができる。これらの基は、アルキレン基等他の基を介して結合していてもよい。また、シクロペンタジエニル骨格を含む配位子以外の配位子の例としては、アルキル基、シクロアルキル基、アリール基、アラルキル基等が挙げられる。
【００６２】
また、有機アルミニウムオキシ化合物および有機アルミニウム化合物は、例えば、オレフィン系樹脂の製造に使用されるものを用いることができる。このような触媒については、例えば特開昭６１−２２１２０６号、同６４−１０６号および特開平２−１７３１１２号公報等に記載されているものを使用してもよい。
【００６３】
［Ａ−２］一般式（Ｉ）または（ＩＩ）で表される環状オレフィンの開環重合体または共重合体は、一般式（Ｉ）または（ＩＩ）で表される環状オレフィンの開環重合体、または一般式（Ｉ）および／または（ＩＩ）で表される環状オレフィンの開環重合単位を含む共重合体である。共重合体の場合、一態様として、２種以上の異なる環状オレフィンが共重合される。
【００６４】
［Ａ−２］では、一般式（Ｉ）または（ＩＩ）で表される環状オレフィンの少なくとも一部は、下記一般式（ＶＩ）または（ＶＩＩ）で表される構造単位を構成していると考えられる。
なお、一般式（ＶＩ）において、ｎ、ｍ、ｑ、Ｒ１〜Ｒ１８ならびにＲａおよびＲｂは、一般式（Ｉ）におけるｎ、ｍ、ｑ、Ｒ１〜Ｒ１８ならびにＲａおよびＲｂと同義である。また、一般式（ＶＩＩ）において、ｎ、ｍ、ｐ、ｑおよびＲ１〜Ｒ１９は、一般式（ＩＩ）におけるｎ、ｍ、ｐ、ｑおよびＲ１〜Ｒ１９と同義である。
【００６５】
【化１０】
2019157080.tif 000011
【００６６】
【化１１】
2019157080.tif 000012
【００６７】
このような開環重合体または開環共重合体は、前述の特許公報に開示された製造方法などにより製造することができる。例えば、一般式（Ｉ）で表される環状オレフィンを、開環重合触媒の存在下で重合または共重合させることにより製造することができる。
開環重合触媒としては、例えば、ルテニウム、ロジウム、パラジウム、オスミウム、インジウムまたは白金等から選ばれる金属のハロゲン化物、硝酸塩またはアセチルアセトン化合物と還元剤とからなる触媒などを挙げることができる。また、チタン、パラジウム、ジルコニウムまたはモリブテン等から選ばれる金属のハロゲン化物またはアセチルアセトン化合物と有機アルミニウム化合物とからなる触媒を挙げることもできる。
【００６８】
［Ａ−３］は、上記［Ａ−２］を、例えば、公知の水素添加触媒の存在下で水素化して得ることができる。
【００６９】
［Ａ−３］においては、一般式（Ｉ）または（ＩＩ）で表される環状オレフィンのうち少なくとも一部は、下記一般式（ＶＩＩＩ）または（ＩＸ）で表される構造単位を構成していると考えられる。
なお、一般式（ＶＩＩＩ）において、ｎ、ｍ、ｑおよびＲ１〜Ｒ１８ならびにＲａおよびＲｂは、一般式（Ｉ）におけるｎ、ｍ、ｑおよびＲ１〜Ｒ１８ならびにＲａおよびＲｂと同義である。また、一般式（ＩＸ）におけるｎ、ｍ、ｐ、ｑおよびＲ１〜Ｒ１９は、一般式（ＩＩ）におけるｎ、ｍ、ｐ、ｑおよびＲ１〜Ｒ１９と同義である。
【００７０】
【化１２】
2019157080.tif 000013
【００７１】
【化１３】
2019157080.tif 000014
【００７２】
［Ａ−３］の例としては、テトラシクロ［４．４．０．１２，５．１７，１０］−３−ドデセンの開環重合体の水素化物、トリシクロ［４．３．０１，６．１２，５］デカ−３，７−ジエンの開環重合体の水素化物、４，４ａ，４ｂ，５，６，７，８，８ａ，９，９ａ−デカヒドロ−１Ｈ−１，４−メタノフルオレンの開環重合体の水素化物、８−メチル−８メトキシカルボニル−テトラシクロ［４．４．０．１２，５．１７，１０］−３−ドデセンの開環重合体の水素化物などが挙げられる。
【００７３】
［Ａ−４］は、上記の［Ａ−１］、［Ａ−２］または［Ａ−３］のグラフト変性物である。つまり、［Ａ−１］、［Ａ−２］または［Ａ−３］に、変性剤を反応させること等により得ることができる。
【００７４】
変性剤としては、例えば、不飽和カルボン酸類等が挙げられる。具体的には、（メタ）アクリル酸、マレイン酸、フマル酸、テトラヒドロフタル酸、イタコン酸、シトラコン酸、クロトン酸、イソクロトン酸、エンドシス−ビシクロ［２．２．１］ヘプト−５−エン−２，３−ジカルボン酸（ナジック酸（商標））等の不飽和カルボン酸、さらにこれら不飽和カルボン酸の誘導体、例えば、不飽和カルボン酸無水物、不飽和カルボン酸ハライド、不飽和カルボン酸アミド、不飽和カルボン酸イミド、不飽和カルボン酸のエステル化合物等が挙げられる。
【００７５】
不飽和カルボン酸の誘導体としては、無水マレイン酸、無水シトラコン酸、塩化マレニル、マレイミド、マレイン酸モノメチル、マレイン酸ジメチル、グリシジルマレエート等が挙げられる。
【００７６】
これらの中でも、α，β−不飽和ジカルボン酸およびα，β−不飽和ジカルボン酸無水物、例えば、マレイン酸、ナジック酸およびこれら酸の無水物が好ましく用いられる。これらの変性剤は２種以上を組み合わせて用いることもできる。
【００７７】
このような環状オレフィン系樹脂のグラフト変性物は、例えば、所望の変性率になるように環状オレフィン系樹脂に変性剤を配合してグラフト重合させ製造することができる。別の方法として、あらかじめ高変性率の変性物を調製し、次いでこの変性物と未変性の環状オレフィン系樹脂とを所望の変性率になるように混合することにより製造してもよい。
【００７８】
環状オレフィン系樹脂と変性剤とから環状オレフィン系樹脂のグラフト変性物を得るには、従来公知のポリマー変性方法を広く適用することができる。例えば、溶融状態にある環状オレフィン系樹脂に変性剤を添加してグラフト重合（反応）させる方法、あるいは環状オレフィン系樹脂の溶媒溶液に変性剤を添加してグラフト反応させる方法等によりグラフト変性物を得ることができる。
【００７９】
このようなグラフト反応は、例えば６０〜３５０℃の温度で行われる。またグラフト反応は、有機過酸化物およびアゾ化合物等のラジカル開始剤の共存下に行うことができる。
【００８０】
本実施形態では、環状オレフィン系樹脂［Ａ］として、［Ａ−１］、［Ａ−２］、［Ａ−３］および［Ａ−４］のいずれかを単独で用いてもよいし、２種以上を組み合わせて用いてもよい。
これらの中でも、［Ａ−１］が好ましく用いられる。さらには、エチレンとテトラシクロ［４．４．０．１２，５．１７，１０］−３−ドデセンとの共重合体、エチレンとビシクロ［２．２．１］−２−ヘプテンとの共重合体およびエチレンとテトラシクロ［４．４．０．１２，５．１７，１０］−３−ドデセンとビシクロ［２．２．１］−２−ヘプテンとの共重合体から選択される少なくとも一種が好ましく、エチレンとテトラシクロ［４．４．０．１２，５．１７，１０］−３−ドデセンとの共重合体がより好ましい。
【００８１】
・ヒンダードアミン系化合物［Ｂ］
ヒンダードアミン系化合物［Ｂ］（以下、単に、化合物［Ｂ］、あるいは、［Ｂ］とも表記する）としては、ヒンダードアミン構造（具体的には、以下の式（ｂ１）で表される部分構造）を、１つまたは２つ以上有する化合物を適宜用いることができる。
式（ｂ１）中、＊は、他の化学構造との結合手を表す。
【００８２】
【化１４】
2019157080.tif 000015
【００８３】
化合物［Ｂ］として具体的には、公知のヒンダードアミン系光安定剤（Ｈｉｎｄｅｒｅｄ  Ａｍｉｎｅ  Ｌｉｇｈｔ  Ｓｔａｂｉｌｉｚｅｒｓ：略称ＨＡＬＳ）として知られている化合物などを用いることができる。
【００８４】
化合物［Ｂ］としては、例えば、国際公開第２００６／１１２４３４号の段落００５８〜００８２に記載のヒンダードアミン系化合物、国際公開第２００８／０４７４６８号の段落０１２４〜０１８６に記載のヒンダードアミン系化合物、国際公開第２００８／０４７４６８号の段落０１８７〜０２２６に記載のピペリジン誘導体またはその塩、特開２００６−３２１７９３号公報に記載のポリアミン誘導体またはその塩などを例示することができる。
【００８５】
また、Ｃｈｉｍａｓｓｏｒｂ  ２０２０、Ｃｈｉｍａｓｓｏｒｂ  ９４４、Ｔｉｎｕｖｉｎ  ６２２、Ｔｉｎｕｖｉｎ  ＰＡ１４４  Ｔｉｎｕｖｉｎ  ７６５、Ｔｉｎｕｖｉｎ  ７７０（以上、ＢＡＳＦ社製）、Ｃｙａｓｏｒｂ  ＵＶ−３８５３、Ｃｙａｓｏｒｂ  ＵＶ−３５２９、Ｃｙａｓｏｒｂ  ＵＶ−３３４６、Ｃｙａｓｏｒｂ  ＵＶ−５３１（以上、Ｃｙｔｅｃ社製）、アデカスタブ  ＬＡ−５２、アデカスタブ  ＬＡ−５７、アデカスタブ  ＬＡ−６３Ｐ、アデカスタブ  ＬＡ−６８、アデカスタブ  ＬＡ−７２、アデカスタブ  ＬＡ−７７Ｙ、アデカスタブ  ＬＡ−８１、アデカスタブ  ＬＡ−８２、アデカスタブ  ＬＡ−８７（以上、ＡＤＥＫＡ社製）等の市販品を用いることができる。
【００８６】
本実施形態では、化合物［Ｂ］は、以下一般式（ｂ２）で表される構造単位を有する化合物であることが好ましい。
この化合物は、典型的にはポリマーまたはオリゴマーである。この化合物のような、ポリマーまたはオリゴマーである化合物［Ｂ］を用いることで、環状オレフィン系樹脂［Ａ］との相溶性を高められ、組成物をより均一にすることができると考えられる。また、照射により特性吸収を有するような構造に変化しにくいと考えられる。これにより、電子線あるいはガンマ線照射による変色をより少なくし、また、電子線あるいはガンマ線照射によるラジカルの発生をより少なくできると考えられる。
【００８７】
【化１５】
2019157080.tif 000016
【００８８】
一般式（ｂ２）において、Ｘ１およびＸ２は、それぞれ独立に、２価の連結基を表す。
Ｘ１およびＸ２の２価の連結基としては、アルキレン基、シクロアルキレン基、アリーレン基、これらの基が連結された基、などを挙げることができる。これらの中でも、アルキレン基が好ましく、炭素数１〜６のアルキレン基がより好ましく、炭素数１〜４のアルキレン基がより好ましい。
一般式（ｂ２）で表される構造単位を有する化合物については、市販品を用いてもよいし、対応するジオールおよびジカルボン酸などを縮重合させることで得てもよい。
【００８９】
化合物［Ｂ］については、１種のみを用いてもよいし、２種以上を用いてもよい。
組成物中の化合物［Ｂ］の含有量は、環状オレフィン系樹脂［Ａ］の含有量を１００質量部としたとき、例えば０．０１〜２．０質量部、好ましくは０．０５〜１．５質量部、より好ましくは０．１０〜１．０質量部である。この範囲とすることで、他の性能（例えば成形性や機械強度など）を維持しつつ、電子線あるいはガンマ線照射による変色、ラジカルの発生などを効果的に低減することができる。
なお、リン系化合物［Ｃ］とあわせた合計量については、後述する。
【００９０】
・リン系化合物［Ｃ］
使用可能なリン系化合物［Ｃ］（以下、単に、化合物［Ｃ］、または、［Ｃ］とのみ表記することもある）については、特に制限は無い。例えば、公知のリン系酸化防止剤を用いることができる。
【００９１】
リン系酸化防止剤としては、特に制限はなく、従来公知のリン系酸化防止剤（例えば、ホスファイト系酸化防止剤）を用いることができる。
具体的には、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、トリス（２−ｔ−ブチル−４−メチルフェニル）ホスファイト、トリス（シクロヘキシルフェニル）ホスファイト、２，２−メチレンビス（４，６−ジ−ｔ−ブチルフェニル）オクチルホスファイト、９，１０−ジヒドロ−９−オキサ−１０−ホスファフェナントレン−１０−オキサイド、１０−（３，５−ジ−ｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレンなどのモノホスファイト系化合物；４，４’−ブチリデン−ビス（３−メチル−６−ｔ−ブチルフェニル−ジ−トリデシルホスファイト）、４，４’−イソプロピリデン−ビス（フェニル−ジ−アルキル（Ｃ１２〜Ｃ１５）ホスファイト）、４，４’−イソプロピリデン−ビス（ジフェニルモノアルキル（Ｃ１２〜Ｃ１５）ホスファイト）、１，１，３−トリス（２−メチル−４−ジ−トリデシルホスファイト−５−ｔ−ブチルフェニル）ブタン、テトラキス（２，４−ジ−ｔ−ブチルフェニル）−４，４’−ビフェニレンジホスファイト、サイクリックネオペンタンテトライルビス（イソデシルホスファイト）、サイクリックネオペンタンテトライルビス（ノニルフェニルホスファイト）、サイクリックネオペンタンテトライルビス（２，４−ジ−ｔ−ブチルフェニルホスファイト）、サイクリックネオペンタンテトライルビス（２，４−ジメチルフェニルホスファイト）、サイクリックネオペンタンテトライルビス（２，６−ジ−ｔ−ブチルフェニルホスファイト）などのジホスファイト系化合物などが挙げられる。
【００９２】
好ましく用いられる化合物［Ｃ］は、３価の有機リン化合物である。より具体的には、化合物［Ｃ］は、亜リン酸（Ｐ（ＯＨ）３）の３つの水素原子が、各々同一または異なる有機基で置換された構造を有する化合物である。
より具体的には、化合物［Ｃ］は、好ましくは、下記一般式（ｃ１）、（ｃ２）または（ｃ３）で表される化合物である。
【００９３】
【化１６】
2019157080.tif 000017
【００９４】
一般式（ｃ１）、（ｃ２）および（ｃ３）中、
Ｒ１は、複数ある場合はそれぞれ独立に、アルキル基を表し、
Ｒ２は、複数ある場合はそれぞれ独立に、芳香族基を表し、
Ｒ３は、アルキル基、シクロアルキル基、アリール基またはアラルキル基を表し、
Ｘは、単結合または２価の連結基を表す。
【００９５】
Ｒ１のアルキル基は、好ましくは炭素数１〜１０であり、より好ましくはｔ−ブチル基である。
Ｒ２の芳香族基としては、フェニル基、ナフチル基、これらがアルキル基等で置換された基などが挙げられる。
Ｒ３の炭素数は、好ましくは１〜３０、より好ましくは３〜２０、さらに好ましくは６〜１８である。
Ｒ３として好ましくはアリール基またはアラルキル基であり、より好ましくはアラルキル基である。これらアリール基またはアラルキル基は、さらに置換基（例えば、炭素数１〜６のアルキル基やヒドロキシ基など）で置換されていてもよい。
Ｘが２価の連結基である場合、その具体例としては、アルキレン基（メチレン基など）やエーテル基（−Ｏ−）などが挙げられる。Ｘとして好ましくは単結合である。
【００９６】
化合物［Ｃ］については、１種のみを用いてもよいし、２種以上を用いてもよい。
組成物中の化合物［Ｃ］の含有量は、環状オレフィン系樹脂［Ａ］の量を１００質量部としたとき、例えば０．０１〜１．５質量部、好ましくは０．０２〜１．０質量部、より好ましくは０．０５〜０．５質量部である。この範囲とすることで、他の性能（例えば成形性や機械強度など）を維持しつつ、電子線あるいはガンマ線照射による変色、ラジカルの発生などを効果的に低減することができる。
【００９７】
一方、別観点として、環状オレフィン系樹脂［Ａ］の量を１００質量部としたとき、リン系化合物［Ｃ］の含有量は、好ましくは０．０５質量部未満、より好ましくは０．０３質量部以下、さらに好ましくは０．０２質量部以下である。
一つの好ましい態様として、本実施形態の環状オレフィン系樹脂組成物は、ヒンダードアミン系化合物［Ｂ］を含むが、リン系化合物［Ｃ］を含まない。
【００９８】
本発明者らの知見として、リン系化合物［Ｃ］は、ヒンダードアミン系化合物［Ｂ］に比べ、ラジカル補足能自体は優れる傾向にある。しかし、電子線あるいはガンマ線照射により、リン系化合物［Ｃ］自体から若干のラジカルが発生する場合もあるようである。
また、電子線あるいはガンマ線照射によりリン系化合物［Ｃ］自体が若干着色する場合があり、リン系化合物［Ｃ］を用いると、許容できる程度ではあるが、成形体が若干着色することもある。
これらの事項に基づけば、環状オレフィン系樹脂［Ａ］１００質量部に対するリン系化合物［Ｃ］の量を０．０５質量部未満とする、または、リン系化合物［Ｃ］を使用しないことで、電子線あるいはガンマ線照射による変色を特に低減することができると考えられる。
【００９９】
・ヒンダードアミン系化合物［Ｂ］およびリン系化合物［Ｃ］の合計含有量
組成物中の環状オレフィン系樹脂［Ａ］の含有量を１００質量部としたとき、ヒンダードアミン系化合物［Ｂ］およびリン系化合物［Ｃ］の合計含有量は、０．０５〜１．５０質量部、好ましくは０．０７〜１．４０質量部、より好ましくは０．１０〜１．２０質量部である。この範囲とすることで、他の性能（例えば成形性や機械強度など）を維持しつつ、電子線あるいはガンマ線照射による変色、ラジカルの発生などを効果的に低減することができる。
【０１００】
なお、本発明者らの知見によれば、化合物［Ｂ］と化合物［Ｃ］を併用すると、一層、電子線あるいはガンマ線照射による変色やラジカルの発生を抑えられる傾向にある。つまり、樹脂［Ａ］が同一であれば、化合物［Ｂ］のみを用いる場合や化合物［Ｃ］のみを用いる場合に比べ、化合物［Ｂ］と化合物［Ｃ］を併用するほうが、ラジカルの発生を一層抑えうる。
この理由は必ずしも明らかではないが、電子線あるいはガンマ線照射により発生しうる様々な種類のラジカル種を、複数種の化合物により効果的に捕捉できるためと推定される。
【０１０１】
一態様として、化合物［Ｂ］と化合物［Ｃ］を併用する場合、それぞれの量は、化合物［Ｂ］：０．１〜１．０質量部、化合物［Ｃ］：０．０５〜０．３０質量部であることが好ましい（これら量は、組成物中の環状オレフィン系樹脂［Ａ］の含有量を１００質量部としたときの値である）。このような量とすることで、特に、化合物［Ｃ］による着色の低減を低減しつつ、ラジカル捕捉によるラジカル量の低減も図ることができる。
【０１０２】
・フェノール系化合物［Ｄ］
本実施形態の環状オレフィン系樹脂組成物は、フェノール系化合物［Ｄ］を、含有しないか、または、含有するとしても、組成物中の環状オレフィン系樹脂［Ａ］の含有量を１００質量部としたときに０．５０質量部未満で含有する。
なお、以下、フェノール系化合物［Ｄ］を、単に、化合物［Ｄ］、または、［Ｄ］とも記載する。
【０１０３】
念のため、前述した事項を改めて述べると、ある化合物が、化合物［Ｂ］または［Ｃ］に該当し、かつ、化合物［Ｄ］にも該当する場合、その化合物は化合物［Ｄ］としては扱われない。
この理由としては、たとえ化合物［Ｂ］または［Ｃ］がフェノール構造を有していたとしても、ヒンダードアミン構造またはリン含有構造を有していればラジカル捕捉能があると推定され、そして、ラジカル発生量の低減や変色抑制に効果があると考えられるためである。
【０１０４】
化合物［Ｄ］としては、典型的には、成形体の分野で用いられるフェノール系酸化防止剤が挙げられる。例えば、国際公開第２００８／０４７４６８号の段落００１８および０２８２に記載のフェノール系酸化防止剤が挙げられる。
より具体的には、２−第３ブチル−６−（３−第３ブチル−２−ヒドロキシ−５−メチルベンジル）−４−メチルフェニルアクリレート、２，４−ジ−第３アミル−６−（１−（３，５−ジ−第３アミル−２−ヒドロキシフェニル）エチル）フェニルアクリレート等の特開昭６３−１７９９５３号公報や特開平１−１６８６４３号公報に記載されるアクリレート系フェノール化合物；２，６−ジ−第３ブチル−４−メチルフェノール、２，６−ジ−第３ブチル−４−エチルフェノール、オクタデシル−３−（３，５−ジ−第３ブチル−４−ヒドロキシフェニル）プロピオネート、２，２’−メチレン−ビス（４−メチル−６−第３ブチルフェノール）、４，４’−ブチリデン−ビス（６−第３ブチル−ｍ−クレゾール）、４，４’−チオビス（３−メチル−６−第３ブチルフェノール）、ビス（３−シクロヘキシル−２−ヒドロキシ−５−メチルフェニル）メタン、３，９−ビス（２−（３−（３−第３ブチル−４−ヒドロキシ−５−メチルフェニル）プロピオニルオキシ）−１，１−ジメチルエチル）−２，４，８，１０−テトラオキサスピロ［５，５］ウンデカン、１，１，３−トリス（２−メチル−４−ヒドロキシ−５−第３ブチルフェニル）ブタン、１，３，５−トリメチル−２，４，６−トリス（３，５−ジ−第３ブチル−４−ヒドロキシベンジル）ベンゼン、テトラキス（メチレン−３−（３’，５’−ジ−第３ブチル−４’−ヒドロキシフェニルプロピオネート）メタン［すなわち、ペンタエリスリメチル−テトラキス（３−（３，５−ジ−第３ブチル−４−ヒドロキシフェニルプロピオネート）］、トリエチレングリコールビス（３−（３−第３ブチル−４−ヒドロキシ−５−メチルフェニル）プロピオネート）、トコフェノール等のアルキル置換フェノール系化合物；６−（４−ヒドロキシ−３，５−ジ−第３ブチルアニリノ）−２，４−ビスオクチルチオ−１，３，５−トリアジン、６−（４−ヒドロキシ−３，５−ジメチルアニリノ）−２，４−ビスオクチルチオ−１，３，５−トリアジン、６−（４−ヒドロキシ−３−メチル−５−第３ブチルアニリノ）−２，４−ビスオクチルチオ−１，３，５−トリアジン、２−オクチルチオ−４，６−ビス−（３，５−ジ−第３ブチル−４−オキシアニリノ）−１，３，５−トリアジン等のトリアジン基含有フェノール系化合物；６−〔３−（３−ｔ−ブチル−４−ヒドロキシ−５−メチルフェニル）プロポキシ〕−２，４，８，１０−テトラキス−ｔ−ブチルジベンゾ〔ｄ，ｆ〕〔１．３．２〕ジオキサフォスフェピン等が挙げられる。
【０１０５】
本実施形態の環状オレフィン系樹脂組成物は、一態様として、好ましくは、化合物［Ｄ］を含有しない。
また、別の態様として、本実施形態の環状オレフィン系樹脂組成物は、何らかの効果を期待して、環状オレフィン系樹脂［Ａ］１００質量部に対して０．５０質量部未満の化合物［Ｄ］を含有してもよい。より具体的には、組成物が化合物［Ｄ］を含有する場合、その量は、環状オレフィン系樹脂［Ａ］１００質量部に対して好ましくは０．４５質量部以下、より好ましくは０．３０質量部以下、さらに好ましくは０．２質量部以下である。なお、組成物が化合物［Ｄ］を含有する場合、その量の下限は特に無いが、環状オレフィン系樹脂［Ａ］１００質量部に対して、例えば０．０００１質量部以上、好ましくは０．００１質量部以上である。
【０１０６】
・その他成分
本実施形態のオレフィン系樹脂組成物は、本発明の目的を損なわない範囲で、上記［Ａ］〜［Ｄ］のほかに、必要に応じて、さらに他の成分を含んでもよい。そのような他の成分としては、以下に列挙される樹脂成分や添加剤を挙げることができる。
【０１０７】
樹脂成分としては、１個または２個の不飽和結合を有する炭化水素から誘導されるポリオレフィン等の重合体；ポリ塩化ビニル、塩素化ゴム等のハロゲン含有ビニル重合体；α，β−不飽和酸とその誘導体から誘導された重合体で具体的にはポリアクリレート、ポリメタクリレート、アクリロニトリル・ブタジエン・スチレン共重合体等；不飽和アルコールおよびアミンまたはそのアシル誘導体またはアセタールから誘導されるポリビニルアルコール、ポリ酢酸ビニル等の重合体；エポキシド例えばポリエチレンオキシドから誘導される重合体；ポリアセタール；ポリフェニレンオキシド；ポリカーボネート；ポリスルフォン；ポリウレタンおよび尿素樹脂；ジアミンおよびジカルボン酸および／またはアミノカルボン酸または相応するラクタムから誘導されたポリアミドおよびコポリアミドでナイロン６、ナイロン６６等；更にジカルボン酸およびジアルコールおよび／またはオキシカルボン酸または相応するラクトンから誘導されたポリエステルでポリエチレンテレフタレート等；アルデヒドとフェノール、尿素またはメラミンから誘導された架橋構造を有した重合体でフェノール・ホルムアルデヒド樹脂等；アルキッド樹脂；飽和および不飽和ジカルボン酸と多価アルコールとのコポリエステルから誘導され、架橋剤としてビニル化合物を使用して得られる不飽和ポリエステル樹脂ならびにハロゲン含有改質樹脂；セルロース、ゴム等の天然重合体；α−オレフィン系共重合体、α−オレフィン・ジエン系共重合体等の軟質重合体等が挙げられる。
【０１０８】
添加剤としては、従来公知の耐候安定剤、耐熱安定剤、帯電防止剤、難燃剤、スリップ剤、アンチブロッキング剤、防曇剤、滑剤、染料、顔料、天然油、合成油、ワックス、有機又は無機の充填剤等が挙げられる。
【０１０９】
・環状オレフィン系樹脂組成物の製造方法
本実施形態の環状オレフィン系樹脂組成物は、上記の各成分を、押出機、バンバリーミキサー等の公知の混練装置を用いて溶融混練する方法；各成分を共通の溶媒に溶解し、その後、溶媒を蒸発させる方法；あるいは、貧溶媒中に上記各成分を溶解させた溶液を加えて析出させる等の方法により得ることができる。
【０１１０】
・環状オレフィン系樹脂組成物の性状
本実施形態の環状オレフィン系樹脂組成物の性状は、特に限定されない。例えばペレット状、粉体状、顆粒状などであってよい。組成物をこれらの性状に加工する方法（造粒方法）については公知の方法を適宜適用することができる。
【０１１１】
＜成形体、そのガンマ線または電子線照射物、および、成形体の製造方法＞
上述の環状オレフィン系樹脂組成物により、成形体を形成（製造）することができる。この成形体は、前述のように、電子線あるいはガンマ線照射による変色が少なく、また、電子線あるいはガンマ線照射によるラジカルの発生が少ない。これらの性質により、医療用容器などとして好適に用いることができる。
【０１１２】
また、例えば上記で製造された成形体に、ガンマ線または電子線を照射することで、成形体のガンマ線または電子線照射物（ガンマ線または電子線が照射された成形体）を得ることができる。この成形体は、照射により、殺菌または滅菌がなされているため清潔であり、かつ、変色やラジカルの発生が抑えられている。つまり、医療用容器などとして好適である。照射線量は特に限定されないが、通常は１０〜１００キログレイ、好ましくは２０〜８０キログレイである。
【０１１３】
医療用容器としては、例えば、注射器の注射筒外筒（以下、シリンジ）および薬液や薬剤を充填してなる注射筒（以下、プレフィルドシリンジとも呼ぶ。）に使用されるシリンジ、薬液や薬剤を充填してなる保存容器に使用される保存容器（以下、薬液保存容器とも呼ぶ。）等が挙げられる。
特に、「ラジカルの発生が少ない」という性質から、容器に薬液や薬剤が充填された状態で電子線あるいはガンマ線を照射したとしても、薬液や薬剤の変質が抑えられると考えられる。
【０１１４】
ここで、プレフィルドシリンジとは、薬液や薬剤があらかじめ充填されているシリンジ形状の製剤であり、１種類の液が充填されたシングルチャンバータイプのものと、２種の薬剤が充填されたダブルチャンバータイプがある。ほとんどのプレフィルドシリンジはシングルチャンバータイプであるが、ダブルチャンバータイプについては、粉末とその溶解液からなる液・粉タイプの製剤と２種類の液からなる液・液タイプの製剤がある。シングルチャンバータイプの内溶液の例としては、ヘパリン溶液等が挙げられる。シリンジ及びプレフィルドシリンジに使用されるシリンジとして、例えば、プレフィラブル・シリンジ、ワクチン用プレフィルドシリンジ、抗がん剤用プレフィルドシリンジ、ニードルレス・シリンジ等が挙げられる。  
【０１１５】
薬液保存容器としては、例えば、広口瓶、狭口瓶、薬ビン、バイアルビン、輸液ボトル、バルク容器、シャーレ、試験管、分析セル等を挙げることができる。より具体的には、アンプル、プレス・スルー・パッケージ、輸液用バッグ、点滴薬容器、点眼薬容器などの液体、粉体または固体の薬品容器；血液検査用のサンプリング用試験管、採血管、検体容器などのサンプル容器；紫外線検査セルなどの分析容器；メス、カン子、ガーゼ、コンタクトレンズなどの医療器具の滅菌容器；ディスポーザブルシリンジ、プレフィルドシリンジなどの医療用具；ビーカー、バイアル、アンプル、試験管フラスコなどの実験器具；人工臓器のハウジング等が挙げられる。
【０１１６】
成形体の成形方法については、公知の成形方法を適宜適用することができる。例えば、押出成形、射出成形、インフレーション成形、ブロー成形、押出ブロー成形、射出ブロー成形、プレス成形、真空成形、パウダースラッシュ成形、カレンダー成形、発泡成形等の公知の成形方法を適用することができる。
【０１１７】
以上、本発明の実施形態について述べたが、これらは本発明の例示である。つまり、本発明の実施の際には、上記以外の様々な構成を採用することができる。また、本発明は上述の実施形態に限定されるものではなく、本発明の目的を達成できる範囲での変形、改良等は本発明に含まれる。
【実施例】
【０１１８】
本発明の実施態様を、実施例および比較例に基づき詳細に説明する。なお、本発明は実施例に限定されるものではない。
なお、以下、表１などにおける「ＮＢ」は、ビシクロ［２．２．１］−２−ヘプテン（２−ノルボルネン）の略号である。また、「ＴＤ」は、テトラシクロ［４．４．０．１２，５．１７，１０］−３−ドデセンの略号である。
【０１１９】
［樹脂Ａ−１およびＡ−２の合成］
以下の樹脂Ａ−１およびＡ−２を合成した。
・Ａ−１：エチレンと環状オレフィン（ＮＢ）とのランダム共重合体
・Ａ−２：エチレンと環状オレフィン（ＴＤ）とのランダム共重合体
【０１２０】
上記の各樹脂は、国際公開第２００８／０６８８９７号の実施例に記載の重合例１〜７に準じた方法により合成した。つまり、窒素雰囲気下、触媒として有機溶剤に可溶なバナジウム化合物および有機アルミニウム化合物から形成される触媒（バナジウム化合物としてＶＯ（ＯＣ２Ｈ５）Ｃｌ２、有機アルミニウム化合物としてエチルアルミニウムセスキクロリド（（Ｃ２Ｈ５）１．５ＡｌＣｌ１．５））を用い、エチレンと環状オレフィンとを共重合させた。その後、脱灰（触媒の除去）、樹脂の析出、ろ取、減圧乾燥などを行って各樹脂を得た。
【０１２１】
上記の各樹脂について、以下記載の要領で、共重合比や各種物性を測定した。得られた結果はまとめて後掲の表１に示す。
【０１２２】
［樹脂中の各構成単位の含有量（共重合比）の測定］
日本電子社製「ＥＣＡ５００型」核磁気共鳴装置を用い、下記条件で測定することにより行った。
・溶媒：重テトラクロロエタン
・サンプル濃度：５０〜１００ｇ／ｌ−ｓｏｌｖｅｎｔ
・パルス繰り返し時間：５．５秒
・積算回数：６０００〜１６０００回
・測定温度：１２０℃
上記条件で測定した１３Ｃ−ＮＭＲスペクトルのピーク面積により、組成比（共重合成分であるＮＢまたはＴＤに由来する構造単位の量）を求めた。
【０１２３】
［数平均分子量（Ｍｎ）、重量平均分子量（Ｍｗ）および分散度（Ｍｗ／Ｍｎ）］
ＧＰＣ測定により、数平均分子量Ｍｎ、重量平均分子量Ｍｗ、および、分散度Ｍｗ／Ｍｎを求めた。
具体的には、カラムとして東ソー株式会社製ＴＳＫｇｅｌ  ＧＭＨ６−ＨＴを２本、および、ＴＳＫｇｅｌ  ＧＭＨ６−ＨＴＬを２本（カラムサイズはいずれも内径７．５ｍｍ、長さ３００ｍｍ）を直列接続した、ゲル浸透クロマトグラフ（東ソー株式会社製ＨＬＣ−８３２１  ＧＰＣ／ＨＴ型）を用いて測定した。移動相媒体は、ｏ−ジクロロベンゼンおよび酸化防止剤としてＢＨＴ（和光純薬工業）０．０２５質量％を用い、試料濃度は０．１５％（Ｗ／Ｖ）、流速１．０ｍｌ／分、１４０℃で測定した。標準ポリスチレンは、分子量が５９０〜２０，６００，０００については東ソー社製を用いた。得られたクロマトグラムはＷａｔｅｒｓ製データ処理ソフトＥｍｐｏｗｅｒ３を用いて、公知の方法によって、標準ポリスチレンサンプルを使用した検量線を用いて解析することで、数平均分子量Ｍｎ、重量平均分子量Ｍｗおよび分散度Ｍｗ／Ｍｎを算出した。
【０１２４】
［極限粘度］
極限粘度（［η］）は、１３５℃、デカリン中で測定した。
具体的には、樹脂（約２０ｍｇ）をデカリン溶媒（１５ｍＬ）に溶解し、１３５℃のオイルバス中で比粘度ηｓｐを測定した。このデカリン溶液にデカリン溶媒（５ｍＬ）を追加して希釈し、その後、前述のやり方と同様に比粘度ηｓｐを測定した。この希釈操作をさらに２回繰り返し、サンプルの濃度（Ｃ）を０に外挿したときのηｓｐ／Ｃの値を極限粘度［η］とした。
極限粘度［η］＝ｌｉｍ（ηｓｐ／Ｃ）  （Ｃ→０）
【０１２５】
［ガラス転移温度Ｔｇ（℃）］
以下の条件でＤＳＣ測定を行い求めた。
・装置：エスアイアイナノテクノロジー社製、ＤＳＣ７０００
・測定条件：窒素雰囲気下、室温から１０℃／分の昇温速度で２００℃まで昇温した後に５分間保持した。次いで、１０℃／分の降温速度で３０℃まで降温した後に５分保持した。その後、１０℃／分の昇温速度で２００℃まで昇温する過程のＤＳＣ曲線を取得した。
【０１２６】
得られたＤＳＣ曲線において、各ベースラインの延長した直線から縦軸方向に等距離にある直線と、ガラス転移の階段状変化部分の曲線とが交わる点の温度を、ガラス転移温度とした。
【０１２７】
【表１】
2019157080.tif 000018
【０１２８】
［樹脂組成物の製造：実施例１〜６および比較例１〜３］
後掲の表２に記載の各成分により、実施例１〜６および比較例１〜３の環状オレフィン系樹脂組成物を得た。具体的には、各成分の配合物を、プラスチック工学研究所社製の２軸押出機ＢＴ−３０（スクリュー系３０ｍｍΦ、Ｌ／Ｄ＝４６）を用い、設定温度２７０℃、樹脂押出量８０ｇ／ｍｉｎ、２００ｒｐｍの条件で造粒し、ペレット状の樹脂組成物を得た。
得られたペレットは、どれも無色透明で、色相や明度に差はなかった。
本実施例および比較例では、このペレットを用いて、ガンマ線照射による変色、ラジカル発生量などを評価した。
【０１２９】
表２に記載の各成分は、以下のとおりである。なお、樹脂Ａ−１およびＡ−２は、上述のものである。
【０１３０】
Ｂ−１：以下構造式で表されるヒンダードアミン系化合物（ＢＡＳＦ社製、商品名：チヌビン（Ｔｉｎｕｖｉｎ）６２２、分子量３１００〜４０００）
【０１３１】
【化１７】
2019157080.tif 000019
【０１３２】
Ｃ−１：以下の構造式で表されるリン系化合物（ＢＡＳＦ社製、商品名：イルガフォス（ＩＲＧＡＦＯＳ）１６８）
【０１３３】
【化１８】
2019157080.tif 000020
【０１３４】
Ｃ−２：以下の構造式で表されるリン系化合物（住友化学社製、商品名：スミライザーＧＰ）
【０１３５】
【化１９】
2019157080.tif 000021
【０１３６】
Ｄ−１：以下の構造式で表されるフェノール系化合物（ＢＡＳＦ社製、商品名：イルガノックス（ＩＲＧＡＮＯＸ）１０１０）
【０１３７】
【化２０】
2019157080.tif 000022
【０１３８】
Ｄ−２：以下の構造式で表されるフェノール系化合物（住友化学社製、スミライザーＧＳ）
【０１３９】
【化２１】
2019157080.tif 000023
【０１４０】
［ガンマ線照射］
上記で得られたペレットに、ガンマ線５０キログレイを照射した。
【０１４１】
［評価：ガンマ線照射直後の色相および明度］
ガンマ線照射直後のペレットを、２０ｍｍの厚みで白色紙上に積み上げた。このときの色相および明度を目視評価した。色相はマンセル表色系に準じた。評価の基準は以下のとおりとした。
○（良い）：明度が７〜９．５で、かつ、色相が５．０ＧＹ〜１０ＧＹの間である。
△（普通）：明度が５〜９．５で、かつ、色相が５Ｙ〜１０ＧＹの間である。ただし、上記の○（良好）に該当する場合を除く。
×（悪い）：明度が０以上５未満である、かつ／または、色相が２．５Ｙ〜５Ｙの間である。
【０１４２】
上記の評価基準について補足しておく。
明度については、その値が大きいほうが、白色に近く、変色が抑えられていることが明らかである。
色相については、特に医療容器として用いることを考慮した場合、黄色は患者に不潔な印象を与えるとして敬遠されることから、黄色より緑色のほうが好ましいとした。
【０１４３】
［評価：ガンマ線照射２か月後の色相］
ガンマ線照射後、２か月間、室温で放置したペレットを、２０ｍｍの厚みで白色紙上に積み上げて、照射直後の変色が残存しているか否かを目視で確認した。照射直後の変色が十分に退色していたものを○（良い）、照射直後の変色が残ったままで、黄色が残存していたものを×（悪い）とした。
【０１４４】
［評価：ラジカル発生量］
ガンマ線照射後の試料のラジカル量は、電子スピン共鳴法（Ｅｌｅｃｔｒｏｎ  Ｓｐｉｎ  Ｒｓｓｏｎａｎｃｅ（ＥＳＲ））により測定した。
具体的には、ガンマ線照射直後のペレットを約６ｍｇ切り出し、それを試験管（詳細は以下）に入れて、以下条件でＥＳＲスペクトルを測定した。
【０１４５】
・装置：日本電子製電子スピン共鳴装置  ＪＥＳ−ＴＥ２００
・共振周波数：９．２ＧＨｚ
・マイクロ波入力：１ｍＷ
・中心磁場：３２６．５ｍＴ
・掃引幅：±１５ｍＴ
・変調周波数：１００ｋＨｚ
・掃引時間：８ｍｉｎ．
・時定数：０．１ｓｅｃ
・増幅度：２５
・試料管：Ｘバンド対応の先端部石英の試料管
・外部照準：酸化マグネシウムに担持されたＭｎ２＋標準サンプル
・外部標準メモリ：０、７００
・測定温度：室温
・測定雰囲気：大気
【０１４６】
ラジカル発生量の相対比較には、下記式に示される規格化値を用いた。
【０１４７】
【数１】
2019157080.tif 000024
【０１４８】
なお、ＥＳＲスペクトルのベースラインについては、Ｍｎ２＋（第２シグナル）を基準とし補正した。
通常、ラジカル量の相対比較において、基準となるＭｎ２＋由来シグナルの面積はＭｎ２＋（第３シグナル）を用いる。しかし、有機ラジカル由来ラジカルのスペクトルと、Ｍｎ２＋（第３シグナル）とが重なるため、今回の測定ではすべてＭｎ２＋（第２シグナル）を用いた（外部標準メモリ＝７００）。
また、有機ラジカル由来シグナルがＭｎ２＋（第３シグナル）と重なった場合は、外部標準メモリ＝０のＥＳＲスペクトルを用いて算出した。
【０１４９】
実施例１〜６および比較例１〜３の環状オレフィン系樹脂組成物の組成と評価結果を、まとめて下表に示す。
【０１５０】
【表２】
2019157080.tif 000025
【０１５１】
表２より、実施例１〜６の樹脂組成物は、比較例１〜３の樹脂組成物に比べて、ラジカル発生量が有意に少なく、また、ガンマ線照射による変色が少ない（明度が低くなったり、黄変したりしにくい）ことがわかる。
つまり、環状オレフィン系樹脂［Ａ］１００質量部に対し、ヒンダードアミン系化合物［Ｂ］およびリン系化合物［Ｃ］を合計で０．０５〜１．５０質量部含み、かつ、フェノール系化合物［Ｄ］の含有量が０．５０質量部未満である樹脂組成物により、電子線あるいはガンマ線照射による変色を少なくでき、また、電子線あるいはガンマ線照射によるラジカルの発生を少なくできることが示された。
【０１５２】
また、実施例１〜６の樹脂組成物については、照射直後の変色が「退色する」という効果も得られた。これについては、発生したラジカルが、ヒンダードアミン系化合物［Ｂ］および／またはリン系化合物［Ｃ］に効率的にトラップされるなどしたことによるものと推定される。
【０１５３】
より詳細に実施例１〜６を分析すると、以下の傾向が読み取れる。
・同一樹脂（Ａ−１）が用いられた実施例１〜５のうち、ヒンダードアミン系化合物［Ｂ］とリン系化合物［Ｃ］とが併用されている実施例１が、特にラジカル発生量において良好な結果である。
・ヒンダードアミン系化合物［Ｂ］を含み、かつ、リン系化合物［Ｃ］を含まない実施例３および４が、特に、マンセル表色系における色相評価で優れている傾向にある。
【０１５４】
一方、環状オレフィン系樹脂［Ａ］１００質量部に対して０．５０質量部以上のフェノール系化合物を含む比較例１および３や、ヒンダードアミン系化合物［Ｂ］やリン系化合物［Ｃ］を含まない比較例２の樹脂組成物は、ラジカル発生量や変色について、実施例よりも劣る結果であった。
【０１５５】
＜成形体の製造＞
実施例１〜６のペレットを原料として、真空プレス成形法により板状の成形体を得た。得られた成形体は無色透明であり、また十分な強度があった。つまり、本実施形態の環状オレフィン系樹脂組成物により製造された成形体は、医療用容器などとして十分な透明性および強度があることが分かった。